(57)【要約】【課題】本発明の目的は、周囲の景色や照明等の映り込みがなく、内部の様子を詳しく観察できる調理器用窓材を提供することである。【解決手段】本発明の調理器用窓材は、透明基板の表面に可視光線の反射防止膜が形成されてなることを特徴とする。【選択図】図１
2005207605.tif 000002
【特許請求の範囲】
【請求項１】
透明基板の表面に可視光線の反射防止膜が形成されてなることを特徴とする調理器用窓材。
【請求項２】
透明基板がガラスまたは樹脂からなることを特徴とする請求項１に記載の調理器用窓材。
【請求項３】
複数の透明基板を使用してなる調理器用窓材であって、複数の透明基板の間の少なくとも１ケ所に導電性メッシュが挿置されてなることを特徴とする請求項１または２に記載の調理器用窓材。
【発明の詳細な説明】
【技術分野】
【０００１】
本発明は、電子レンジ、魚焼きグリル、オーブントースター等の調理器に使用する調理器用窓材に関するものである。
【背景技術】
【０００２】
電子レンジ、魚焼きグリル、オーブントースター等の調理器には、内部の様子を観察するための窓が設けられている。例えば、電子レンジの窓材はガラス板とパンチングメタルからなり（例えば、特許文献１参照。）、魚焼きグリルの窓材にはガラス板が用いられている（例えば、特許文献２参照。）。
【特許文献１】実開平５−３８７９９号公報
【特許文献２】特開平５−２８５０５２号公報
【発明の開示】
【発明が解決しようとする課題】
【０００３】
しかし、特許文献1や２に開示されている調理器用窓材は、表面に周囲の景色や照明等が映り込んで内部の様子を詳しく観察しにくいという問題を有していた。
【０００４】
本発明の目的は、周囲の景色や照明等の映り込みがなく、内部の様子を詳しく観察できる調理器用窓材を提供することである。
【課題を解決するための手段】
【０００５】
本発明の調理器用窓材は、透明基板の表面に可視光線の反射防止膜が形成されてなることを特徴とする。
【発明の効果】
【０００６】
本発明の調理器用窓材は、透明基板の表面に可視光線の反射防止膜が形成されてなるため、窓材に周囲の景色や照明等の映り込みがなく、また、可視光線の透過率が高くなり、内部の様子を詳しく観察できる。
【発明を実施するための最良の形態】
【０００７】
本発明の調理器用窓材は、透明基板が１枚以上の場合、複数枚の透明基板を積層して一枚の透明板としても、空間を設けて平行に配列してもよいが、二枚のガラス板の間に樹脂板を設けた合せガラス構造であると、熱衝撃等で透明基板が破損しても破片が散乱しないため好ましい。
【０００８】
本発明の調理器用窓材は、可視光線の反射防止膜として二酸化ケイ素の微粒子膜、金属酸化膜、フッ化マグネシウム膜、フッ化マグネシウム−アルミナ積層膜、二酸化ケイ素−二酸化チタン積層膜等が使用可能である。
【０００９】
可視光線の反射防止膜は、スピンコート法、化学蒸着法（ＣＶＤ法）、スパッタ法等によって形成することができる。
【００１０】
本発明の調理器用窓材は、可視光線の反射防止膜が最外の透明基板の外部側に形成されていると、映り込みを防止する効果に優れるため好ましい。
【００１１】
本発明の調理器用窓材は、透明基板がガラスまたは樹脂からなると、透明性が高いため内部の様子を詳しく観察しやすいとともに、加工、成形性に優れるため好ましい。特にガラスであると、経時的に着色したり変形したりしないため好ましい。
【００１２】
ガラスとしては、ソーダ石灰ガラスやホウケイ酸ガラスのように一般に使用されているガラスが使用可能であるが、低膨張透明結晶化ガラス、石英ガラス、アルミノホウケイ酸ガラスであると耐熱性に優れるため好ましい。
【００１３】
樹脂としては、透明性の高いポリスチレン樹脂、ポリカーボネート樹脂、アクリル樹脂、ＰＥＴ樹脂等が使用可能であるが、ＰＥＥＫ樹脂、ＰＴＦＥ樹脂、ＰＦＡ樹脂、ＦＥＰ樹脂、ＣＧＶ樹脂等であると耐熱性に優れるため好ましい。なお、樹脂からなる透明基板は、高温になる調理器の内部側よりも、外部側に用いると熱による変形や着色等を抑制できる。
【００１４】
本発明の調理器用窓材は、複数の透明基板の間の少なくとも１ケ所に導電性メッシュが挿置されてなると、電磁波を遮蔽することができ、電子レンジ用窓材に好適である。
【００１５】
導電性メッシュは、二枚の透明基板で挟持することにより、二枚の透明基板の一方の透明基板の内面に接着剤を介して接着することにより、また、二枚の透明基板の間に位置し、窓枠によって端部を固定することによって配設される。
【００１６】
導電性メッシュを、二枚の透明基板で挟持する場合、導電性メッシュを樹脂板で挟持して熱圧着した合せガラスであると、ガラス板と樹脂板の間に接着剤を用いる必要がないため、気泡が存在しにくく透光性が高いとともに、導電性メッシュがしわになりににくいため好ましい。
【００１７】
導電性メッシュは、カーボンファイバーメッシュ、ポリエステル繊維からなるメッシュを金属で無電解メッキした金属メッキメッシュ、金属箔をフォトレジスト−エッチング処理してパターニングした金属箔メッシュ、パターニングした電極から電気鋳造法によって作製した金属箔メッシュ等が使用可能である。
【００１８】
金属メッキや金属箔として使用される金属としては、金、銀、銅またはニッケルが使用可能である。また、これらの金属は導電性が高いとともに化学的安定性が高いため腐食しにくく、長期間にわたって高い電磁波遮蔽能力を維持することができる。
【００１９】
また、上記した金属メッキメッシュや金属箔メッシュの表面を硫化水素処理する、または黒色塗料を塗布すると、メッシュ表面でのギラツキが抑制されるため内部の様子を観察しやすい。
【００２０】
金属箔のメッシュパターンは、格子状、ハニカム状、ラダー状、逆水玉模様であっても良い。
【００２１】
導電性メッシュの線幅が２〜４０μｍであると好ましい。２μｍよりも細いと、電気抵抗が高くなり電磁波遮蔽能力が低くなる。また、４０μｍよりも太いと、内部の様子を観察する際に目障りになる。導電性メッシュの線幅の好ましい範囲は４〜３５μｍ、より好ましい範囲は５〜３３μｍである。
【００２２】
導電性メッシュの開口率が７０〜９３％であると好ましい。導電性メッシュの開口率が７０％よりも小さいと内部を充分に観察出来ない場合があり、９３％よりも大きいと電磁波を充分に遮蔽できない場合がある。導電性メッシュの開口率の好ましい範囲は７３〜９０％、より好ましい範囲は７５〜８８％である。
【００２３】
本発明の調理器用窓材は、少なくとも1枚の透明基板の表面に透明熱線反射膜が形成されてなると、調理器の熱効率が向上するとともに窓材が熱くなりにくいため火傷を防止することができるとともに、電磁波遮蔽効果も有する。
【００２４】
透明熱線反射膜としては、スズ含有酸化インジウム（ＩＴＯ）膜、アルミニウム含有酸化亜鉛膜、スズ含有酸化アンチモン膜、フッ素含有酸化スズ膜、もしくはアンチモン含有酸化スズ膜等の透明酸化金属膜、または、金、銀、銅、アルミニウム等の金属薄膜が好適である。
【実施例】
【００２５】
本発明の調理器用窓材を実施例を用いて詳細に説明する。
【００２６】
図１は、実施例の調理器用窓材を示す断面図である。
［実施例］
図1に示すように、調理器用窓材１は、透明基板である２枚のガラス板２、３および、ＰＥＴ樹脂からなる樹脂板４、４、反射防止膜５と、導電性メッシュ６からなる。
【００２７】
なお、ガラス板２、３は、アルミノホウケイ酸ガラスからなり厚みが０．８ｍｍであり、また、導電性メッシュ６は、銅箔をフォトレジスト−エッチング処理して線幅３０μｍの格子状にパターニングした銅箔（厚さ５０μｍ）の表面に黒色塗料を塗布したメッシュであり、開口率は８３％である。
【００２８】
樹脂板４、４で挟持された導電性メッシュ６は、ガラス板２と、ガラス板３で挟持された合せガラス構造である。なお、反射防止膜５はスパッタ法によって形成されたそれぞれの厚さが１００ｎｍの二酸化ケイ素−二酸化チタン４層積層膜であり、二酸化ケイ素膜が最外透明基板であるガラス板２の樹脂板４と接触しない表面２ａに形成されている。
【産業上の利用可能性】
【００２９】
以上のように、本発明の調理器用窓材は、周囲の景色や照明等の映り込みがなく、内部の様子を詳しく観察できるため、電子レンジ、魚焼きグリル、オーブントースター等の調理器の窓材に好適である。
【図面の簡単な説明】
【００３０】
【図１】実施例の調理器用窓材を示す断面図である。
【符号の説明】
【００３１】
１    調理器用窓材
２、３    ガラス板
２ａ    表面
４    樹脂板
５    反射防止膜
６    導電性メッシュ
【図１】
2005207605.tif 000003